(57)【要約】【課題】比較的高い分子量を有し、紫外可視吸収スペクトルの長波長側吸収強度が大きく、十分に共役構造の発達した青酸重合物を得ることができる、安全かつ高効率な青酸重合物の製造方法及び上記の物性を有する青酸重合物を提供することを目的とする。【解決手段】０．０１質量％ギ酸溶液の紫外可視吸収スペクトルにおいて、６００ｎｍの波長の光の吸収強度が、０．１０以上である、青酸重合物。【選択図】なし【特許請求の範囲】
【請求項１】
０．０１質量％ギ酸溶液の紫外可視吸収スペクトルにおいて、６００ｎｍの波長の光の吸収強度が、０．１０以上である、青酸重合物。
【請求項２】
重量平均分子量が５，０００以上である、請求項１に記載の青酸重合物。
【請求項３】
炭素原子に対する窒素原子のモル比率（Ｎ／Ｃ）が、０．８〜１．０である、請求項１又は２に記載の青酸重合物。
【請求項４】
酸と青酸とを混合し、酸を含有する青酸を得る工程１と、前記酸を含有する青酸と塩基とを混合し、青酸重合物を得る工程２とを有し、前記工程１及び前記工程２において、前記酸のモル数をａ、前記青酸のモル数をｂ、前記塩基のモル数をｃとしたときに、下記式（Ｉ）のｘ値が、１以上２０以下を満たす、請求項１〜３に記載の青酸重合物の製造方法。
ｘ＝ｃ／（ａ＋０．０１×ｂ）    ・・・（Ｉ）
【発明の詳細な説明】
【技術分野】
【０００１】
本発明は、青酸重合物及びその製造方法に関する。
【背景技術】
【０００２】
青酸重合物はその構造中の窒素含有量の高さから、新規な窒素含有炭素材料の前駆体として有用であることが知られている。含窒素炭素材料は、例えばリチウムイオン二次電池負極、キャパシタ用電極、及び燃料電池電極の酸化還元触媒としての電極材料用途が有望視されている。特許文献１には、青酸重合物に対して不活性ガスにより賦活処理を行い、燃料電池電極の酸化還元触媒用の含窒素炭素材料を製造する方法が記載されている。
【０００３】
青酸重合物は、青酸を種々の方法で重合させることにより製造することができる。非特許文献１には、青酸重合物を得る方法として、液体青酸や青酸水溶液を加熱する方法、青酸を長時間放置する方法、青酸に塩基を添加する方法、青酸に光を照射する方法、青酸に対し種々の放電を行う方法、又はシアン化カリウム水溶液を電気分解する方法が開示されている。
【０００４】
非特許文献１には、青酸に塩基を添加する方法として、具体的には、青酸にアンモニア水を添加して青酸重合物を得る方法が開示されている。青酸重合物の構造に関しては諸説あるが、非特許文献１には、青酸構造の原型を留めず、六員環による平面二重ラダー構造中に炭素−窒素二重結合によるπ共役系構造を有する、下記式（１）で示される構造を有する青酸重合物が提案されている。
【化１】
2014156381.tif 000002
（式中、ｍは任意の数である。）
【０００５】
また、非特許文献２には、溶媒を使用せず青酸に直接アンモニアガスを接触させて、室温で青酸重合物を合成する方法が開示されている。得られた重合物はジメチルスルホキシドに溶解する性質を示すことが開示されており、溶液核磁気共鳴法で構造解析の結果より、下記式（２）で示される構造を有する青酸重合物が提案されている。
【化２】
2014156381.tif 000003
（式中、ｍは任意の数である。）
【０００６】
さらに、非特許文献３には、液体青酸にトリエチルアミン等の塩基を添加して青酸重合物を製造する方法が開示されている。非特許文献３に記載の方法で得られた重合物は分子量の低い重合物を含有していることが開示されている。さらに、分子量の低い重合物とされる成分がジメチルスルホキシドに溶解する性質を示す一方で、一般の有機溶媒に溶解しない成分も存在することも開示している。
【０００７】
一方、非特許文献４には、青酸は不安定な性質を有するため、青酸重合物の製造過程において、特に青酸が微量の水等の不純物を含む場合に、重合反応の爆発的進行による保存容器内圧の上昇、急激な発熱、ときには爆発が起きる危険性があることが開示されている。
【先行技術文献】
【特許文献】
【０００８】
【特許文献１】ＷＯ２００７／０４３３１１
【非特許文献】
【０００９】
【非特許文献１】ＴＨ．Ｖｏｅｌｋｅｒ，「Ｐｏｌｙｍｅｒｅ  Ｂｒａｕｓａｕｅｒｅ」，Ａｎｇｅｗａｎｔｅ  Ｃｈｅｍｉｅ，７２，３７９−３８４  （１９６０）
【非特許文献２】Ｃｈａｏ  Ｈｅ，ｅｔ．ａｌ，「Ｓｔｒｕｃｔｕｒａｌ  Ｉｎｖｅｓｔｉｇａｔｉｏｎ  ｏｆ  ＨＣＮ  Ｐｏｌｙｍｅｒ  Ｉｓｏｔｏｐｏｍｅｒｓ  ｂｙ  Ｓｏｌｕｔｉｏｎ−Ｓｔａｔｅ  Ｍｕｌｔｉｄｉｍｅｎｓｉｏｎａｌ  ＮＭＲ」，Ｔｈｅ  Ｊｏｕｒｎａｌ  ｏｆ  Ｐｈｙｓｉｃａｌ  Ｃｈｅｍｉｓｔｒｙ  Ａ，１１６，４７５１−４７５９  （２０１２）
【非特許文献３】倉林正弘、柳谷康新、安本昌彦、鎌倉卓郎、「シアン化水素のアルカリによる重合生成物」、工業科学雑誌、７０巻、７号、１１０６−１１１１（１９６７）
【非特許文献４】倉林正弘、柳谷康新、安本昌彦、「液体シアン化水素の重合による危険性と水分の影響」、工業科学雑誌、７１巻、８号、１１１９−１１２３（１９６８）
【発明の概要】
【発明が解決しようとする課題】
【００１０】
青酸重合物が新規な含窒素炭素材料の前駆体として有望である。一方、従来の製造方法により得られる青酸重合物は、分子量の低い重合物、又は分子量の低い重合物を多く含む重合物である。このように分子量の低い従来の青酸重合物は、紫外可視吸収スペクトルの長波長側の吸収強度が弱く、π共役系も十分に発達していない。青酸重合物は高分子量体になるほどπ共役系が発達すると考えられ、これに伴い導電性等の電気化学的特性が発現する。電気化学的特性が発現することにより、青酸重合物自体を高分子系材料として利用できることも期待できる。しかしながら、従来の青酸重合物の製造方法では、得られる青酸重合物の分子量、純度の観点で問題がある。また、青酸重合物を製造する方法は、青酸の不安定性ゆえに安全面の観点からも十分に確立されておらず、改善の余地がある。
【００１１】
本発明は、上記問題点に鑑みなされたものであり、比較的高い分子量を有し、紫外可視吸収スペクトルの長波長側吸収強度が大きく、十分に共役構造の発達した青酸重合物を得ることができる、安全かつ高効率な青酸重合物の製造方法及び上記の物性を有する青酸重合物を提供することを目的とする。
【課題を解決するための手段】
【００１２】
本発明者は、上記課題を解決するために鋭意研究を重ねた結果、驚くべきことに、酸で安定化された青酸に塩基を添加して重合させることで、安全かつ高効率で、青酸重合物を製造できることを見出し、また得られた青酸重合物が比較的高い分子量を有し、紫外可視吸収スペクトルの長波長側吸収強度が大きく、十分に共役構造の発達したものとなることを見出し、本発明を完成するに至った。
【００１３】
即ち、本発明は以下の通りである。
〔１〕
０．０１質量％ギ酸溶液の紫外可視吸収スペクトルにおいて、６００ｎｍの波長の光の吸収強度が、０．１０以上である、青酸重合物。
〔２〕
重量平均分子量が５，０００以上である、前項〔１〕に記載の青酸重合物。
〔３〕
炭素原子に対する窒素原子のモル比率（Ｎ／Ｃ）が、０．８〜１．０である、前項〔１〕又は〔２〕に記載の青酸重合物。
〔４〕
酸と青酸とを混合し、酸を含有する青酸を得る工程１と、前記酸を含有する青酸と塩基とを混合し、青酸重合物を得る工程２とを有し、前記工程１及び前記工程２において、前記酸のモル数をａ、前記青酸のモル数をｂ、前記塩基のモル数をｃとしたときに、下記式（Ｉ）のｘ値が、１以上２０以下を満たす、前項〔１〕〜〔３〕に記載の青酸重合物の製造方法。
ｘ＝ｃ／（ａ＋０．０１×ｂ）    ・・・（Ｉ）
【発明の効果】
【００１４】
本発明によれば、比較的高い分子量を有し、紫外可視吸収スペクトルの長波長側吸収強度が大きく、十分に共役構造の発達した青酸重合物を得ることができる、安全かつ高効率な青酸重合物の製造方法、及び上記の物性を有する青酸重合物を提供することができる。
【図面の簡単な説明】
【００１５】
【図１】実施例１と、比較例２で得られた青酸重合物の紫外可視吸収スペクトルを示すグラフである。
【図２】実施例１５と、比較例２で得られた青酸重合物の紫外可視吸収スペクトルを示すグラフである。
【図３】式（Ｉ）におけるｘ値と青酸重合物収率の関係を示すグラフである。
【発明を実施するための形態】
【００１６】
以下、本発明を実施するための形態（以下、単に「本実施形態」という。）について詳細に説明する。本実施形態は、本発明を説明するための例示であり、本発明はその実施の形態のみに限定されるものではない。すなわち、本発明は、その要旨を逸脱しない範囲で様々な変形が可能である。
【００１７】
〔青酸重合物〕
（紫外可視吸収スペクトル）
本実施形態に係る青酸重合物は、青酸重合物を０．０１質量％含むギ酸溶液の紫外可視吸収スペクトルにおいて、６００ｎｍの波長の光の吸収強度が０．１０以上であり、好ましくは０．１２以上であり、より好ましくは０．１５以上である。なお、６００ｎｍの波長の光の吸収強度の上限は特に限定されず、高いほど好ましい。本実施形態の青酸重合物は、このように長波長側に強い吸収を有するということは、十分に発達したπ共役系構造を有することを示しており、有機電子材料として望ましい構造を有している重合物といえる。このような青酸重合物は、上記青酸重合物の製造方法により得ることができる。青酸重合物の重合度を高くし、π共役構造を発達させることにより、６００ｎｍの波長の光の吸収強度をより高く制御することができる。なお、６００ｎｍの波長の光の吸収強度は実施例に記載の方法により測定することができる。
【００１８】
（重量平均分子量）
本実施形態の青酸重合物は、高重合度の重合物であることが好ましい。かかる観点から、本実施形態の青酸重合物の重量平均分子量は、好ましくは５，０００以上であり、より好ましくは７，５００以上であり、さらに好ましくは１０，０００以上である。また、重量平均分子量の上限は、特に限定されないが、１００，０００以下が好ましく、７５，０００以下がより好ましく、５０，０００以下がさらに好ましい。なお、重量平均分子量は後述する実施例に記載の方法により求めることができる。
【００１９】
（炭素原子に対する窒素原子のモル比率）
本実施形態の青酸重合物において、炭素原子に対する窒素原子のモル比率（以下、「Ｎ／Ｃ」という場合がある。）は、好ましくは０．８〜１．０であり、より好ましくは０．８５〜１．０であり、さらに好ましくは０．９〜１．０である。このように、本実施形態の青酸重合物は、窒素原子を高い割合で導入された重合物とすることができる。反応温度を低くすると、Ｎ／Ｃは高くなる傾向にあり、反応温度を高くすると、Ｎ／Ｃは低くなる傾向にある。また、重合に用いる塩基の量、種類によってもＮ／Ｃは変化する。塩基の量が多くなると、Ｎ／Ｃの値は小さくなる傾向にある。塩基の種類による影響については、一概に述べることは難しいが、嵩高い有機アミンを用いると、Ｎ／Ｃは小さくなる傾向にある。なお、Ｎ／Ｃは有機微量元素分析装置（ジェイサイエンスラボ社製、ＭＩＣＲＯ  ＣＯＲＤＥＲ  ＪＭ１０）により求めることができる。
【００２０】
〔青酸重合物の製造方法〕
本実施形態に係る青酸重合物の製造方法は、
酸と青酸とを混合し、酸を含有する青酸を得る工程１と、
酸を含有する青酸と塩基とを混合し、青酸重合物を得る工程２とを有し、
工程１及び工程２において、酸のモル数をａ、青酸のモル数をｂ、塩基のモル数をｃとしたときに、下記式（Ｉ）のｘ値が、１以上２０以下を満たす。
ｘ＝ｃ／（ａ＋０．０１×ｂ）            ・・・（Ｉ）
【００２１】
〔工程１〕
本実施形態の工程１は、酸と青酸とを混合し、酸を含有する青酸を得る工程である。青酸と酸とを混合する方法は、特に限定されず、青酸に酸を添加してもよいし、酸に青酸を添加してもよい。いずれの場合も酸を含有する青酸とすることができる。ここで、青酸と混合させる「酸」とは、青酸に含有される青酸以外の酸をいう。
【００２２】
（青酸及びその製造方法）
青酸重合物の製造に用いる青酸は、特に限定されず、公知の方法で製造されるものを用いることができる。例えば、プロピレン、イソブチレン、ｔｅｒｔ−ブチルアルコール、プロパン、又はイソブタンを触媒存在下にアンモニア、酸素含有ガスと反応させる気相接触反応によってアクリロニトリルやメタクリロニトリルを製造する方法において、副生される青酸を用いることができる。このときメタノール等、アンモ酸化反応によって青酸を生成するような原料を、反応器に供給してもよい。また、青化ソーダ等を用いる実験室的な製造方法であってもかまわない。
【００２３】
（酸）
青酸と混合させる青酸以外の酸としては、特に限定されないが、例えば、次亜硝酸、亜硝酸、硝酸、発煙硝酸、亜硫酸、硫酸、ペルオキソ一硫酸、ペルオキソ二硫酸、発煙硫酸、塩化スルホン酸、スルファミン酸、フルオロスルホン酸、塩酸、炭酸、次亜塩素酸、亜塩素酸、塩素酸、過塩素酸、次亜臭素酸、亜臭素酸、臭素酸、過臭素酸、亜リン酸、リン酸、次亜ヨウ素酸、ヨウ素酸、過ヨウ素酸、次亜フッ素酸、フッ化水素酸、ホウ酸、クロム酸、二クロム酸、亜ヒ酸、ヒ酸、亜セレン酸、セレン酸、キセノン酸、過キセノン酸等の無機酸；乳酸、クエン酸、酢酸、蟻酸、蓚酸、スルフィン酸、タイコ酸、ホスホン酸、安息香酸、２−ヨードキシ安息香酸、トリフルオロメタンスルホン酸、ｐ−トルエンスルホン酸、ペルフルオロオクタンスルホン酸、インドール−３−酢酸、４−クロロインドール-−３−酢酸、アクリル酸、アコニット酸、マレイン酸、フマル酸、シアル酸、アリストロキア酸、Ｎ−アセチルノイラミン酸、アセト酢酸、アビエチン酸、アブシシン酸、アミノレブリン酸、アンゲリカ酸、酪酸、イソ酪酸、プロピオン酸、イミダゾール−４−オン−５−プロピオン酸、ウロカニン酸、エチレンジアミン四酢酸（エデト酸）、グリコールエーテルジアミン四酢酸、オカダ酸、コハク酸、オキサロコハク酸、３−ヒドロキシ安息香酸、３−ヒドロキシプロピオン酸、４−ヒドロキシ酪酸、イソクエン酸、カルチニン、クエン酸、グリコール酸、グリセリン酸、サリチル酸、シキミ酸、酒石酸、４−ヒドロキシ安息香酸、３−ヒドロキシイソ酪酸、ヒドロキシクエン酸、３−ヒドロキシ酪酸、ヒドロキシ酪酸、２−ヒドロキシ酪酸、プレフェン酸、マンデル酸、メバロン酸、モノヒドロキシ安息香酸、リンゴ酸、１０−カンファースルホン酸、システイン酸、ジノニルナフチルスルホン酸、ジヨードメチルパラストリルスルホン、タウリン、トリフルオロメタンスルホン酸塩、トリフルオロメタンスルホナート、トリフルオロメタンスルホン酸、ｐ−トルエンスルホン酸、ベンゼンスルホン酸、メタンスルホン酸等の有機酸が挙げられる。これらの酸は、青酸、又はその溶液に含有されることで青酸を安定化する効果を有するが、中でも特に好ましいのは、酢酸、硫酸である。酢酸、硫酸を用いることにより、長期にわたる安全性がより向上する傾向にある。上記酸は、１種単独で用いても、２種以上併用してもよい。
【００２４】
青酸と混合する酸の量は、０．１〜６０質量％であることが好ましい。酸の量が上記範囲であることにより、青酸をより安定化させることができ、安全性により優れる傾向にある。また、酸の量は、より好ましくは０．５〜１５質量％であり、さらに好ましくは１〜１０質量％である。酸の量が上記範囲であることにより、工程２で発生しうる酸と塩基の中和熱をより低く抑えられる傾向にある。
【００２５】
酸を含有する青酸は無溶媒で用いてもよいが、溶媒と混合して溶液として用いることが好ましい。このような溶媒としては、特に限定されないが、例えば、水；メタノール、エタノール、プロパノール、ブタノール等のアルコール類；アセトン；ジエチルエーテル、テトラヒドロフラン等のエーテル類；ジクロロメタン、クロロホルム、ジクロロエチレン、トリクロロエチレン、四塩化炭素等の塩素系炭化水素類；エチレングリコール、プロピレングリコール等のグリコール類；アセトニトリル、プロピオニトリル、ベンゾニトリル等のニトリル類；Ｎ，Ｎ−ジメチルホルムアミド、ジメチルアセトアミド等のアミド類；Ｎ−メチル−２−ピロリドン等のラクタム類；ジメチルスルホキシド；ｎ−ペンタン、ｎ−ヘキサン、シクロヘキサン、ｎ−ヘプタン、ｎ−オクタン等の脂肪族炭化水素類；ベンゼン、トルエン、キシレン、エチルベンゼン等の芳香族炭化水素類等が挙げられる。このなかでも、水、アセトニトリル、Ｎ，Ｎ−ジメチルホルムアミド、ジメチルアセトアミド、Ｎ−メチル−２−ピロリドン、ジメチルスルホキシド等がより好ましい。上記溶媒は、１種単独で用いても、２種以上併用してもよい。
【００２６】
酸を含有する青酸溶液の青酸濃度は１〜９９質量％であることが好ましく、より好ましくは５〜９０質量％、さらに好ましくは１５〜６０質量％であり、よりさらに好ましくは２５〜５０質量％である。青酸濃度が１質量％以上であることにより、重合速度がより速くなる傾向にある。一方、青酸濃度が９９質量％以下であることにより、急激な重合熱の発生がより抑制される傾向にある。
【００２７】
〔工程２〕
本実施形態の工程２は、酸を含有する青酸と塩基とを混合し、青酸重合物を得る工程である。酸を含有する青酸溶液と塩基とを混合する方法は、特に限定されず、酸を含有する青酸溶液に塩基を混合してもよいし、塩基に酸を含有する青酸溶液を混合してもよい。好ましくは酸を含有する青酸溶液に塩基を混合する方法である。
【００２８】
（塩基）
酸を含有する青酸を重合させうる塩基としては、特に限定されないが、例えば、アンモニア水；メチルアミン、エチルアミン、プロピルアミン、イソプロピルアミン、ブチルアミン、アミルアミン、ヘキシルアミン、ヘプチルアミン、オクチルアミン、ノニルアミン、デシルアミン、ウンデシルアミン、ドデシルアミン、トリデシルアミン、テトラデシルアミン、ペンタデシルアミン、セチルアミン、シクロプロピルアミン、シクロブチルアミン、シクロペンチルアミン、シクロヘキシルアミン、アニリン、カテコールアミン、フェネチルアミン、アマンタジン、トルイジン、ベンジルアミン、ナフチルアミン、アリルアミン等の第１級アミン；ジメチルアミン、ジエチルアミン、ジプロピルアミン、ジブチルアミン等の第２級アミン；トリメチルアミン、トリエチルアミン、トリプロピルアミン、トリブチルアミン、ジシクロヘキシルメチルアミン、Ｎ−メチルピロリジン、１，５−ジアザビシクロ［４．３．０］ノネン−５（ＤＢＮ）、１，８−ジアザビシクロ［５．４．０］ウンデセン−７（ＤＢＵ）、Ｎ，Ｎ−ジイソプロピルエチルアミン、トリエタノールアミン等の第３級アミン；テトラメチルアンモニウムヒドロキサイド、テトラメチルアンモニウムクロリド、テトラメチルアンモニウムブロミド、テトラエチルアンモニウムクロリド、テトラエチルアンモニウムブロミド等の第４級アミン；ピリジン、４−ジメチルアミノピリジン、ピリミジン、ピペリジン、モルホリン、ピペラジン、キヌクリジン、１，４−ジアザビシクロ［２．２．２］オクタン等の環状アミン；トリメチレンジアミン、エチレンジアミン、ジエチルエチレンジアミン、テトラメチレンジアミン、ペンタメチレンジアミン、ヘキサメチレンジアミン、１，７−ジアミノヘプタン、１，８−ジアミノオクタン、１，９−ジアミノノナン、１，１０−ジアミノデカン、フェニレンジアミン、ジエチレントリアミン、トリエチレンテトラミン、テトラエチレンペンタミン、ペンタエチレンヘキサミン、テトラメチルエチレンジアミン、ジエチレントリアミン、１，２，３−トリアミノプロパン、トリアミノベンゼン、トリアミノフェノール、メラミン、スペルミジン、１，８−ビス（ジメチルアミノ）ナフタレン、スペルミン等の多価アミン；水酸化リチウム、水酸化ナトリウム、水酸化カリウム、水酸化ルビジウム、水酸化セシウム、水酸化フランシウム、シアン化ナトリウム、酢酸ナトリウム、炭酸ナトリウム、炭酸水素ナトリウム、ホウ酸ナトリウム、シアン化カリウム、酢酸カリウム、炭酸カリウム、ホウ酸カリウム、酸化リチウム、酸化ナトリウム、酸化カリウム、酸化ルビジウム、酸化セシウム、酸化フランシウム等のアルカリ金属塩；水酸化ベリリウム、水酸化マグネシウム、水酸化カルシウム、水酸化ストロンチウム、水酸化バリウム、水酸化ラジウム、シアン化マグネシウム、酢酸マグネシウム、炭酸マグネシウム、シアン化カルシウム、酢酸カルシウム、炭酸カルシウム等のアルカリ土類金属水酸化物；リチウムメトキシド、ナトリウムメトキシド、カリウムメトキシド、リチウムエトキシド、ナトリウムエトキシド、カリウムエトキシド、ナトリウムイソプロポキシド、カリウム−ｔｅｒｔ−ブトキシド、リチウム−ｔｅｒｔ−ブトキシド、アルミニウムトリブトキシド等の金属アルコキシド；ジエチルマグネシウム、トリエチルアルミニウム、フェニルリチウム等の有機金属化合物；フェニルマグネシウムブロミド、エチルマグネシウムクロリド、アリルマグネシウムヨージド等のグリニャール試薬；リチウムアミド、琥珀酸イミドカリウム、アセトアミドカリウム等の金属アミド化合物が例示できる。上記塩基は、１種単独で用いても、２種以上併用してもよい。
【００２９】
これらの中でも、アンモニア水；ジエチルアミン、トリエチルアミン、トリプロピルアミン、１，５−ジアザビシクロ［４．３．０］ノネン−５（ＤＢＮ）、１，８−ジアザビシクロ［５．４．０］ウンデセン−７（ＤＢＵ）等のアミン類；シアン化カリウム等のアルカリ金属塩；リチウム−ｔｅｒｔ−ブトキシド等の金属アルコキシド等が好ましい。このような塩基を用いることにより、重合反応がより促進しやすく、取扱がより容易で、青酸重合物の精製工程がより簡便となる傾向にある。
【００３０】
青酸は、その他のモノマーと共重合させてもよい。その他のモノマーとしては、特に限定されないが、例えば、アクリロニトリル、エチレン、プロピレン、ブタジエン、スチレン、メタクリル酸メチル、ジアミノマレオニトリル等が例示できる。青酸をその他のモノマーと共重合させる場合、その他のモノマーは、酸を含有する青酸溶液に混合してもよいし、その他のモノマーと青酸とを混合した後、酸を添加し、溶媒や触媒をさらに混合してもよい。すなわち、各成分及び溶媒の添加のタイミングは限定されない。
【００３１】
重合反応温度は、特に限定されないが、好ましくは１０〜２００℃であり、より好ましくは３０〜１５０℃であり、さらに好ましくは５０〜１２０℃であり、よりさらに好ましくは８０〜１００℃である。重合反応温度が高いと、得られる重合物の分子量も大きくなる傾向にあるが、Ｎ／Ｃは小さくなる傾向にある。重合反応温度が上記範囲であると、分子量が高く、Ｎ／Ｃも高い重合物が得られる。
【００３２】
重合反応圧力は、特に限定されないが、好ましくは０．０５〜２．０ＭＰａであり、より好ましくは０．０８〜１．５ＭＰａであり、さらに好ましくは０．１〜１．０ＭＰａである。重合反応圧力が上記範囲であることにより、反応速度がより速くなり、安全性がより向上する傾向にある。
【００３３】
重合反応時間は、特に限定されないが、好ましくは１分〜２４０時間であり、好ましくは１０分〜１００時間であり、さらに好ましくは３０分〜５０時間である。重合反応時間が上記範囲であることにより、反応速度がより速くなり、安全性がより向上する傾向にある。
【００３４】
工程２の重合反応は、バッチ式反応器を用いてもよいし、流通式反応器を用いてもよい。流通式反応器は完全混合槽でもよいし、管状反応器でもよいし、完全混合槽と管状反応器を組み合わせたものでもよい。
【００３５】
反応器内の雰囲気は、空気でもよいが、窒素、ヘリウム、アルゴン等の不活性ガスであってもよい。
【００３６】
（混合割合）
工程１及び工程２において、酸のモル数をａ、青酸のモル数をｂ、塩基のモル数をｃとしたときに、下記式（Ｉ）のｘ値が、１以上２０以下を満たす。ｘの上限は、１０以下であることが好ましく、７以下であることがより好ましい。また、ｘの下限は、２以上であることが好ましく、３以上であることがより好ましい。ｘ値が上記範囲であることにより、重合反応がより高効率となり収率がより高くなる。
ｘ＝ｃ／（ａ＋０．０１×ｂ）            ・・・（Ｉ）
【００３７】
式（Ｉ）における酸のモル数ａは、式（ＩＩ）のように定義される。ここで、「価数」とは、１分子が放出できるプロトンの数をいう。例えば、酢酸、硝酸、塩酸の場合は１、硫酸の場合は２、リン酸の場合は３となる。
ａ（ｍｏｌ）＝酸の質量（ｇ）÷酸の分子量×価数    ・・・（ＩＩ）
【００３８】
式（Ｉ）における塩基のモル数ｃは、式（ＩＩＩ）のように定義される。ここで、「価数」とは、ブレンステッド塩基の場合は１分子中の水酸基の数であり、アレニウス塩基の場合は、１分子が受容できるプロトンの数をいう。例えば水酸化ナトリウム、アンモニア、ジエチルアミン、トリエチルアミンの場合は１、エチレンジアミン、ジエチルエチレンジアミン場合は２、ジエチレントリアミンの場合は３となる。
ｃ（ｍｏｌ）＝塩基の質量（ｇ）÷塩基の分子量×価数・・・（ＩＩＩ）
【００３９】
〔分離、回収、精製の工程〕
本実施形態の青酸重合物の製造方法では、上記した重合反応の後、青酸重合物が溶媒中で固形物として析出するため、分離、回収、精製の工程が比較的容易である。固体として析出した青酸重合物は、吸引濾過等の液固分離方法で、回収することができる。回収した青酸重合物は、水やアセトニトリル、アセトン等を用いて洗浄、精製することができる。精製した青酸重合物は、減圧乾燥等の方法で洗浄液を除去し、粉末状とすることができる。
【００４０】
本実施形態の青酸重合物は、窒素含有量が高いため、含窒素炭素材料の前駆体として用いることができる。含窒素炭素材料は、リチウムイオン二次電池、キャパシタ、燃料電池等の電極材料用途として有用である。
【００４１】
本実施形態の青酸重合物は、上述したπ共役系構造を有するため、高分子系材料としても用いることができるため、導電性ポリマー材料、電気二重層キャパシタ、有機ＥＬ素子、有機薄膜トランジスタ、太陽電池材料、帯電防止材料、透明導電フィルム、固体電解コンデンサ等の部材として有用な有機電子材料として用いることができる。
【実施例】
【００４２】
以下、実施例等を挙げて本発明をさらに詳細に説明するが、これらは例示的なものであり、本発明はこれらに限定されるものではない。したがって、当業者は以下に示す実施例に様々な変更を加えて本発明を実施することができる。
【００４３】
まず、本実施例で行った測定方法について説明する。
（重量平均分子量の測定方法）
重量平均分子量はゲルパーミエーションクロマトグラフィ（ＧＰＣ）により測定した。試料０．００７ｇをギ酸（和光純薬株式会社製、９８％、試薬特級）に溶解させて全体を７．０ｇとし、試料濃度が０．１質量％となるよう調製し、１．５ｍＬのバイアル瓶に充填して下記の条件で測定した。
装置：東ソー株式会社製高速ＧＰＣ装置  ＨＬＣ−８３２０ＧＰＣ
カラム：親水性ビニルポリマー微粒子ゲル系カラム  ＴＳＫｇｅｌＳｕｐｅｒＡ
ＷＭ−Ｈ
溶離液：９８％ギ酸（和光純薬株式会社製、特級）
流速：０．４ｍＬ／ｍｉｎ
カラム温度：４０℃
注入量：０．１μＬ
検出器：示唆屈折率検出器
【００４４】
なお、重量平均分子量は、分子量が異なる分子量既知の単分散ポリエチレンオキサイド４種類（東ソー株式会社製の分子量２，０００、２１，０００、４４，９００、１０１，０００の標準試料）を用いて、溶出時間−分子量の検量線を作成し、該検量線上において、該当する溶出時間分布から東ソー株式会社製ＧＰＣ解析プログラムＥｃｏＳＥＣ−ＷＳによって、重量平均分子量を算出した。
【００４５】
（紫外可視吸収スペクトルの測定方法）
紫外可視吸収スペクトルは、試料０．０１ｇをギ酸（和光純薬株式会社製、９８％、試薬特級）に溶解させて全体を８．０ｇとし、その溶液を０．５ｇ採取してさらにギ酸で希釈して、最終的に試料濃度が０．０１質量％となるよう調製した。その溶液を厚さ２ｍｍの石英セルに充填して紫外可視吸収スペクトルを測定し、得られた紫外可視スペクトルから、厚さ２ｍｍの石英セルにギ酸を充填した場合（ブランク）の紫外可視吸収スペクトルをバックグラウンドとして差し引くことで得た。
装置：日本分光株式会社製、紫外可視吸収分光光度計  Ｖ−６７０
光源：重水素ランプ、ハロゲンランプ
測定波長範囲：１１００〜２５０ｎｍ
検出器：光電子増倍管、冷却型ＰｂＳ光導電素子
バンド幅：１．０ｎｍ
走査速度：４００ｎｍ／ｍｉｎ
【００４６】
（ＣＨＮ分析）
ジェイサイエンスラボ社製、ＭＩＣＲＯ  ＣＯＲＤＥＲ  ＪＭ１０を用い、２，５００μｇの試料を試料台に充填してＣＨＮ分析を行った。試料炉は９５０℃、燃焼炉（酸化銅触媒）は８５０℃、還元炉（銀粒＋酸化銅のゾーン、還元銅のゾーン、酸化銅のゾーンからなる）は５５０℃に設定した。酸素は１５ｍＬ／ｍｉｎ、Ｈｅは１５０ｍＬ／ｍｉｎに設定した。検出器は熱伝導度検出器（ＴＣＤ）を用いた。アンチピリン（Ａｎｔｉｐｙｒｉｎｅ）を用いてマニュアルに記載の方法でキャリブレーションを行った。
【００４７】
［実施例１］
酢酸９ｇと水９９ｇを混合し、これに青酸７２ｇを混合して、酸を含有する青酸溶液とした。さらに２５％アンモニア水１４ｇを用意した。
【００４８】
全ての操作は、ドラフト内に設置された排気装置付グローブボックス内で行った。３００ｍＬのＳＵＳ製ビーカーに五つ口のガラス製カバーを被せて固定した。中管に撹拌羽、側管に温度計、ｐＨメーター、滴下ロート、冷却管をセットした。撹拌羽は空気駆動式の撹拌機に接続した。冷却管は空トラップ、続いてアルカリトラップに接続して、反応器内が加圧条件にならないようにした。冷却管内には水と不凍液の混合液を流通させて、−５℃から−１０℃に冷却した。反応器下部がウォーターバスに浸るように、全体を固定した。上記の酸を含有する青酸溶液を、滴下ビュレットを使用して反応器内に充填した。ウォーターバスで反応液を加温して、液温が３０℃になった段階で、滴下ビュレットを用いて上記のアンモニア水を添加した。アンモニア水添加から１０分後にウォーターバス設定温度を４０℃とし、その後青酸濃度が２０％以下で５０℃、１０％以下で６０℃、５％以下で７０℃、２％以下で８０℃となるよう、反応温度を調節した。反応過程において、急激な発熱、爆発等は観察されなかった。７時間後、反応器をウォーターバスから外してカバーを取り外し、黒褐色固形物をＡＤＶＡＮＴＥＣ社製、型式：Ｎｏ．５Ｃ（保留粒子径１μｍ（カタログ記載値））のろ紙を用いて吸引ろ過により回収した。回収した黒褐色固形物はジメチルスルホキシドで洗浄し、その後水、アセトンで洗浄を行い、１２０℃で減圧乾燥を行った。水、青酸が残存しないことを確認した後に重量を測定し、仕込みの青酸重量から収率を計算した。青酸重合物を３７．４ｇ回収した。収率は５１．９％であった。なお、Ｎ／Ｃが高いこと、π共役構造が発達していることから、Ｃ＝Ｎ共役結合を多く含む青酸重合物が得られたと推定した。
【００４９】
［実施例２］
アンモニア水の量を２０ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を５０．５ｇ回収した。収率は７０．１％であった。
【００５０】
［実施例３］
アンモニア水の量を２８ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を６０．１ｇ回収した。収率は８３．５％であった。
【００５１】
［実施例４］
アンモニア水の量を４８ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を６７．３ｇ回収した。収率は９３．５％であった。
【００５２】
［実施例５］
アンモニア水の量を４８ｇに変更したことと、反応温度を６０℃まで上げた段階で温度を維持したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を２２．３ｇ回収した。収率は３１．０％であった。
【００５３】
［実施例６］
アンモニア水の量を４８ｇに変更したことと、反応温度を１２０℃まで温度を上げて全圧を０．２ＭＰａとして維持したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を６４．８ｇ回収した。収率は９０．０％であった。
【００５４】
［実施例７］
アンモニア水の量を８４ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を６２．０ｇ回収した。収率は８６．１％であった。
【００５５】
［実施例８］
アンモニア水の量を１２０ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を５８．２ｇ回収した。収率は８０．８％であった。
【００５６】
［実施例９］
アンモニア水の量を１９２ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を２５．２ｇ回収した。収率は３５．０％であった。
【００５７】
［実施例１０］
酢酸の量を２７ｇに変更し、アンモニア水の量を４０ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を３５．４ｇ回収した。収率は４９．２％であった。
【００５８】
［実施例１１］
酢酸の量を２７ｇに変更し、アンモニア水の量を５６ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を４５．３ｇ回収した。収率は６２．９％であった。
【００５９】
［実施例１２］
酢酸の量を２７ｇに変更し、アンモニア水の量を７２ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を５１．１ｇ回収した。収率は７１．０％であった。
【００６０】
［実施例１３］
アンモニア水を用いずに、代わりにジエチルアミン３３ｇを用いたこと以外は実施例１と同様の操作を行った。上記青酸・酸混合液とジエチルアミンを反応器に充填して重合反応を実施したところ、反応過程において、急激な発熱、爆発等は観察されず、７時間後には青酸重合物を５８．２ｇ回収した。収率は８０．８％であった。
【００６１】
［実施例１４］
アンモニア水を用いずに、代わりにジエチルアミン５５ｇを用いたこと以外は実施例１と同様の操作を行った。上記青酸・酸混合液とジエチルアミンを反応器に充填して重合反応を実施したところ、反応過程において、急激な発熱、爆発等は観察されず、７時間後には青酸重合物を６５．９ｇ回収した。収率は９１．５％であった。
【００６２】
［実施例１５］
アンモニア水を用いずに、代わりにトリエチルアミン４５ｇを用いたこと以外は実施例１と同様の操作を行った。上記青酸・酸混合液とトリエチルアミンを反応器に充填して重合反応を実施したところ、反応過程において、急激な発熱、爆発等は観察されず、７時間後には青酸重合物を５８．７ｇ回収した。収率は８１．５％であった。
【００６３】
［実施例１６］
酢酸を用いずに、代わりに硫酸４ｇを用いたこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を６０．７ｇ回収した。収率は８４．３％であった。
【００６４】
［実施例１７］
酢酸を用いずに、代わりに硫酸４ｇを用い、アンモニア水を用いずに、代わりにジエチルアミン３３ｇを用いたこと以外は実施例１と同様の操作を行った。上記青酸・酸混合液とジエチルアミンを反応器に充填して重合反応を実施したところ、反応過程において、急激な発熱、爆発等は観察されず、７時間後には青酸重合物を５９．２ｇ回収した。収率は８２．２％であった。
【００６５】
［実施例１８］
アンモニア水を用いずに、代わりにジエチルエチレンジアミン４１ｇを用いたこと以外は実施例１と同様の操作を行った。上記青酸・酸混合液とジエチルエチレンジアミンを反応器に充填して重合反応を実施したところ、反応過程において、急激な発熱、爆発等は観察されず、７時間後には青酸重合物を２６．４ｇ回収した。収率は３３．０％であった。
【００６６】
［比較例１］
酸を含有しない青酸７２ｇと水１０８ｇを用意し、混合して青酸水溶液とした。塩基を用いずに、上記混合液体を密閉容器に保管した。１ヵ月後に着色が見られ、内圧の上昇が観察された。青酸重合物は回収できなかった。
【００６７】
［比較例２］
酸を含有しない青酸７２ｇとジエチルアミン５５ｇを用意し、混合した。上記混合液体を密閉容器に保管した。数分後には着色が見られ、１時間後には黒褐色固形物の生成と、内圧の上昇が観察された。５時間後には密閉容器内で破裂音が発生し始めたため、この段階で容器の弁を開放した。容器からは黒褐色固形物を６０ｇ回収した。黒褐色固形物は、ジメチルスルホキシドで洗浄したところ、大部分が溶解した。溶解した成分は重合度の低いオリゴマーと考えられる。最終的に残留した黒色粉末を１２０℃で減圧乾燥後、１．２ｇの青酸重合物を回収した。収率は１．７％であった。
【００６８】
［比較例３］
アンモニア水の量を１０ｇに変更したこと以外は実施例１と同様の操作を行った。上記青酸・酸混合液とジエチルアミンを反応器に充填して重合反応を実施したところ、１週間で徐々に黄色く変色したが、青酸重合物は回収できなかった。
【００６９】
［比較例４］
アンモニア水の量を１２ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を０．７ｇ回収した。収率は１．０％であった。
【００７０】
［比較例５］
アンモニア水の量を２４６ｇに変更したこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を３．６ｇ回収した。収率は５．０％であった。
【００７１】
［比較例６］
アンモニア水を用いずに、代わりにジエチルアミン２７４ｇを用いたこと以外は実施例１と同様の操作を行った。上記青酸・酸混合液とアンモニア水を反応器に充填して重合反応を実施したところ、反応過程において、急激な発熱、爆発等は観察されず、７時間後には青酸重合物を２．４ｇ回収した。収率は３．３％であった。
【００７２】
実施例１〜１５及び参考例１及び比較例１〜６における、重合反応条件及び重合物の物性等を、表１に示す。
【００７３】
実施例１で得られた青酸重合物の紫外可視吸収スペクトルと、比較例２で得られた青酸重合物（黒褐色固形物試料）の紫外可視吸収スペクトルとを比較するグラフを、図１に示す。図中で太線が実施例１の吸収スペクトル、細線が比較例２の吸収スペクトルを示す。図１に示されるように、比較例２と比べ実施例１で得られた青酸重合物の方が吸収強度が高く、共役構造が十分に発達していることが示された。
【００７４】
実施例１５で得られた青酸重合物の紫外可視吸収スペクトルと、比較例２で得られた青酸重合物（黒褐色固形物試料）の紫外可視吸収スペクトルとを比較するグラフを、図２に示す。図中で太線が実施例１５の吸収スペクトル、細線が比較例２の吸収スペクトルを示す。図２に示されるように、比較例２と比べ実施例１５で得られた青酸重合物の方が吸収強度が高く、共役構造が十分に発達していることが示された。
【００７５】
式（Ｉ）におけるｘ値と青酸重合物収率の関係を示すグラフを図３に示す。図３に示されるように、Ｘが１以上２０以下であると青酸重合物収率が高くなることがわかる。
【００７６】
【表１】
2014156381.tif 000004
【産業上の利用可能性】
【００７７】
本発明に係る青酸重合物の製造方法は、例えばリチウムイオン二次電池負極、キャパシタ用電極、燃料電池電極の酸化還元触媒等の含窒素炭素材料の前駆体として利用できる青酸重合物の製造において産業上の利用可能性を有する。また、有機電子材料として導電性ポリマー材料、電気二重層キャパシタ、有機ＥＬ素子、有機薄膜トランジスタ、太陽電池材料、帯電防止材料、透明導電フィルム、固体電解コンデンサ等に利用できる青酸重合物の製造においても産業上の利用可能性を有する。
【図１】
2014156381.tif 000005
【図２】
2014156381.tif 000006
【図３】
2014156381.tif 000007